СПОСОБ ИЗГОТОВЛЕНИЯ ПОЛУФАБРИКАТА, В ЧАСТНОСТИ, СТАЛЬНОЙ ЛЕНТЫ С ДВУХФАЗНОЙ СТРУКТУРОЙ

1. Способ изготовления полуфабриката, в частности, стальной ленты с двухфазной структурой и с пределом прочности на растяжение от 500 до 1000 МПа, отличающийся тем, что для создания структуры из твердых компонентов, таких как мартенсит, бейнит, карбид с незначительным содержанием остаточного аустенита в ферритовой матрице, которая не содержит растворенные элементы внедрения, растворенные в ферритовой матрице элементы внедрения, такие как углерод и азот, связывают посредством образующих карбид, нитрид или карбонитрид легирующих элементов, таких как Al, Mo, Nb, Ti, V, причем содержание вышеупомянутых легирующих элементов стехиометрически согласуют с содержанием феррита и растворимостью углерода и азота в феррите при температуре последующей термообработки или последующего нагревания, в частности, термообработки посредством погружения в расплав.
2. Способ по п.1, отличающийся тем, что при изготовлении горячекатанной ленты с двухфазной структурой горячекатанную ленту после выхода с линии ступенчато расположенных клетей прокатного стана в двухфазной зоне охлаждают для установления подходящего для получения желаемого класса прочности количества остаточного аустенита и, что затем с ускорением охлаждают до температуры ниже температуры начала или окончания процесса образования мартенсита.
3. Способ по п.1, отличающийся тем, что при изготовлении холоднокатанной ленты с двухфазной структурой холоднокатанную ленту для установления подходящего количества остаточного аустенита в зоне двухфазной структуры нагревают, и затем с ускорением охлаждают до температуры ниже температуры начала или окончания процесса образования мартенсита.
4. Способ по любому из предыдущих пунктов, отличающийся тем, что термообработку для установления двухфазной структуры в холоднокатанной ленте производят в предпочтительном варианте в установке для непрерывного отжига.
3
5. Способ по п.4, отличающийся тем, что термообработку осуществляют при температуре от 400°C до A.